본 발명 의 지 지체 입자 의 산도 가 pH 2 이하 인 지 지체 입자 를 준비 하 기 위하 여 평균 직경 이 0 . 5 mm 내지 0 . 6 ㎜ 의 범위 이내 인 폴리스티렌 입자 를 초 순수 에 넣 어 염산 으로 pH 2 로 맞추 어 12 시간 동안 상온 에 정치 하 였 다 . 이후 초 순수 로 수차례 세척 과정 을 거친 후 오븐 에서 완전 건조 를 하 여 산도 가 pH 2 이하 인 지 지체 입자 를 제조 하 였 다 . 상기 지 지체 입자 를 20 g - Fe / L 농도 의 염화철 ( FeCl 3 ) 수용액 에 2 시간 동안 침지 하 고 교반 하 여 금속 이온 을 흡착 하 였 다 . 이후 상기 흡착 된 지 지체 입자 를 초 순수 로 세정 하 고 지 지체 입자 에 흡착 되 어 있 는 철 ( Fe ) 을 고정 하 기 위해 pH 13 내지 pH 14 의 범위 이내 의 수산화 나트륨 ( NaOH ) 수용액 에 30 분 간 침지 하 여 코팅 하 였 다 . 상기 철 ( Fe ) 이 코팅 된 지 지체 입자 를 초 순수 로 수차례 세척 하 여 금속 산화물 이 코팅 된 지 지체 입자 ( 이하 ' 실시 예 1 ' 이 라 한다 ) 를 얻 을 수 있 었 다 .